(57)【要約】【課題】優れた透明性、耐衝撃性、剛性および耐熱性を有するブロー成形用樹脂組成物を提供すること。【解決手段】メルトフローレート（ＭＦＲ）が０．１〜５０（ｇ／１０分）、示差走査熱量計（ＤＳＣ）で測定した融点が１２０〜１６０℃であるプロピレン系重合体（Ａ）６０〜９９重量％、  メルトフローレート（ＭＦＲ）が０．１〜５０（ｇ／１０分）、密度が０．８５０〜０．８９５（ｇ／ｃｍ３）未満であり、かつ示差走査熱量分析（ＤＳＣ）で求められる融点が９０℃未満であるエチレン・α−オレフィンランダム共重合体（Ｂ）１〜２０重量％、および  メルトフローレート（ＭＦＲ）が０．１〜５０（ｇ／１０分）、密度が０．９００〜０．９６０（ｇ／ｃｍ３）のエチレン系重合体（Ｃ）１〜２０重量％から形成されるブロー成形用樹脂組成物。この組成物から得られるブロー成形体食品充填容器として好適である。                            【選択図】なし【特許請求の範囲】
【請求項１】
メルトフローレート（ＭＦＲ、ＡＳＴＭ Ｄ１２３８、２３０℃、２．１６ｋｇ荷重）が０．１〜５０（ｇ／１０分）、示差走査熱量計（ＤＳＣ）で測定した融点が１２０〜１６０℃であるプロピレン系重合体（Ａ）６０〜９８重量％、
メルトフローレート（ＭＦＲ、ＡＳＴＭ Ｄ１２３８、１９０℃、２．１６ｋｇ荷重）が０．１〜５０（ｇ／１０分）、密度（ＡＳＴＭ Ｄ１５０５）が０．８５０〜０．８９５（ｇ／ｃｍ３）未満であり、かつ示差走査熱量分析（ＤＳＣ）で求められる融点が９０℃未満であるエチレン・α−オレフィンランダム共重合体（Ｂ）１〜２０重量％、および
メルトフローレート（ＭＦＲ、ＡＳＴＭ Ｄ１２３８、１９０℃、２．１６ｋｇ荷重）が０．１〜５０（ｇ／１０分）、密度（ＡＳＴＭ Ｄ１５０５）が０．９００〜０．９６０（ｇ／ｃｍ３）のエチレン系重合体（Ｃ）１〜２０重量％
から形成されるブロー成形用樹脂組成物。
【請求項２】
請求項１記載のブロー成形用樹脂組成物を少なくとも１層として用いることを特徴とするブロー成形体。
【発明の詳細な説明】
【技術分野】
【０００１】
本発明はブロー成形用樹脂組成物およびこれから得られるブロー成形体に関する。
【背景技術】
【０００２】
ポリプロピレンは、耐熱性、耐薬品性、衛生適合性に優れた材料であり、そのブロー成形品は、剛性、耐衝撃性に優れ、食品容器、洗剤容器、医療容器等に使用されている。しかしながら、ポリプロピレンから得られる容器は、透明性に劣り、また、低温での耐衝撃性にも劣るため、特には低温で貯蔵、輸送するような食品容器には不充分であった。
【０００３】
特開平１０−２６５６３１号公報には、プロピレン共重合体と特定のエチレン・α−オレフィン共重合体からなる容器用樹脂組成物が開示されている。同公報によって得られる容器は、低温での耐衝撃性には優れているが、透明性については未だ不充分である。また、同公報により得られるボトルでは、例えば内容物を高温で充填する等、高温下に曝された場合、白濁等の発生により外観が著しく劣る等の問題点があった。（特許文献１）
【特許文献１】特開平１０−２６５６３１号公報
【発明の開示】
【発明が解決しようとする課題】
【０００４】
本発明は、透明性、耐衝撃性、剛性および耐熱性に優れた容器を得ることのできるブロー成形用樹脂組成物、その組成物から得られるブロー容器の提供を目的とする。
【課題を解決するための手段】
【０００５】
メルトフローレート（ＭＦＲ、ＡＳＴＭ Ｄ１２３８、２３０℃、２．１６ｋｇ荷重）が０．１〜５０（ｇ／１０分）、示差走査熱量計（ＤＳＣ）で測定した融点が１２０〜１６０℃であるプロピレン系重合体（Ａ）６０〜９８重量％、
メルトフローレート（ＭＦＲ、ＡＳＴＭ Ｄ１２３８、１９０℃、２．１６ｋｇ荷重）が０．１〜５０（ｇ／１０分）、密度（ＡＳＴＭ Ｄ１５０５）が０．８５０〜０．８９５（ｇ／ｃｍ３）未満であり、かつ示差走査熱量分析（ＤＳＣ）で求められる融点が９０℃未満であるエチレン・α−オレフィンランダム共重合体（Ｂ）１〜２０重量％、および
メルトフローレート（ＭＦＲ、ＡＳＴＭ Ｄ１２３８、１９０℃、２．１６ｋｇ荷重）が０．１〜５０（ｇ／１０分）、密度（ＡＳＴＭ Ｄ１５０５）が０．９００〜０．９６０（ｇ／ｃｍ３）のエチレン系重合体（Ｃ）１〜２０重量％
から形成されるブロー成形用樹脂組成物に関する。
【０００６】
さらに本発明は、上記本発明の樹脂組成物からなるブロー成形体に関する。
【発明の効果】
【０００７】
本発明の樹脂組成物から得られるブロー成形体は、透明性、耐衝撃性、剛性および耐熱性が良好で、食品や医療等の包装容器として好適に使用できる。
【発明を実施するための最良の形態】
【０００８】
プロピレン系重合体（Ａ）
本発明の樹脂組成物におけるプロピレン系重合体（Ａ）としては、公知のプロピレン単独重合体、またはエチレンないしは炭素数４〜２０のα―オレフィンとのランダムまたはブロック共重合体を挙げることができる。プロピレン系重合体のメルトフローレート（ＭＦＲ、ＡＳＴＭ Ｄ１２３８、２３０℃、２．１６ｋｇ荷重）としては０．１〜５０（ｇ／１０分）、好ましくは０．２〜４０（ｇ／１０分）、示差走査熱量計（ＤＳＣ）で測定した融点が１２０〜１６０℃、好ましくは１２５〜１５０℃の範囲にあるプロピレンランダム共重合体が好ましく利用される。このようなランダム共重合体を使用することで透明性および外観に優れたブロー成形体を得ることができる。
【０００９】
このようなプロピレン系重合体（Ａ）は、典型的には固体状チタン触媒と有機金属化合物を主成分とする触媒、またはメタロセン化合物を触媒の一成分として用いたメタロセン触媒の存在下でプロピレンを重合あるいはプロピレンと他のα―オレフィンを共重合させることによって製造することができる。
【００１０】
エチレン・α−オレフィンランダム共重合体（Ｂ）
本発明の樹脂組成物における（Ｂ）成分として使用されるエチレン・α−オレフィンランダム共重合体は、エチレンと炭素数３〜２０、好ましくは３〜１０までのα―オレフィンとを共重合することによって得られるランダム共重合体である。α―オレフィンの具体例としては、プロピレン、１−ブテン、１−ペンテン、１−ヘキセン、４−メチル−１−ペンテン、１−オクテン、１−デセン、１−ドデセンが挙げられ、好ましくは１−ブテン、１−ヘキセン、１−オクテン、さらに好ましくは１−ブテンである。共重合体中のα−オレフィン含量としては、通常５〜５０モル％、好ましくは７〜３０モル％である。
【００１１】
エチレン・α−オレフィンランダム共重合体のＭＦＲ（ＡＳＴＭ Ｄ１２３８、１９０℃、２．１６ｋｇ荷重）は０．１〜５０、好ましくは０．２〜３０（ｇ／１０分）であり、密度（ＡＳＴＭ Ｄ１５０５）が０．８５０〜０．８９５（ｇ／ｃｍ３）、好ましくは０．８６０〜０．８９０（ｇ／ｃｍ３）であり、かつ示差走査熱量分析（ＤＳＣ）で求められる融点が９０℃未満または融点が観測されない非晶性である。
【００１２】
上記エチレン・α−オレフィンランダム共重合体の製造法については特に制限はないが、チーグラー・ナッタ触媒、あるいはメタロセン触媒の存在下、エチレンとα−オレフィンとを共重合することによって製造することができる。
【００１３】
さらに、本発明においては、密度および／またはＭＦＲの異なる数種類のエチレン・α−オレフィンランダム重合体をブレンドした組成物で使用することもできる。
【００１４】
また、本発明において使用されるエチレン・α−オレフィンランダム共重合体（Ｂ）の分子構造は、直鎖状であってもよいし、長鎖または短鎖の側鎖を有する分岐状であってもよい。
【００１５】
エチレン系重合体（Ｃ）
本発明の樹脂組成物におけるエチレン系重合体（Ｃ）としては、高密度ポリエチレン、高圧法低密度ポリエチレンやエチレン・α−オレフィン共重合体、エチレン・酢酸ビニル共重合体、エチレン・メタクリル酸共重合体、エチレン・メタクリル酸メチル共重合体等のエチレン・不飽和カルボン酸共重合体やエチレン・不飽和カルボン酸エステル共重合体、アイオノマー樹脂等を挙げることができる。好ましくは、エチレンと炭素数３〜２０、好ましくは炭素数３〜１０のα−オレフィンとのエチレン・α−オレフィン共重合体であり、その分子構造は、直鎖状であってもよいし、長鎖または短鎖の側鎖を有する分岐状であってもよい。
【００１６】
コモノマーとして使用されるα−オレフィンの具体例としては、プロピレン、１−ブテン、１−ペンテン、１−ヘキセン、４−メチルペンテン−１、１−オクテン、１−デセン、１−ドデセンおよびそれらの組み合わせを挙げることができ、中でもプロピレン、１−ブテン、４−メチルペンテン−１、１−ヘキセン、１−オクテンが好ましい。また、必要に応じて他のコノモマー、例えば１，６−ヘキサジエン、１，８−オクタジエン等のジエン類や、シクロペンテン等の環状オレフィン類等を少量含有してもよい。
【００１７】
エチレン系重合体（Ｃ）の密度は、０．９００〜０．９６０（ｇ／ｃｍ３）、好ましくは０．９０５〜０．９５０（ｇ／ｃｍ３）である。この密度範囲にあると、透明性と剛性、耐衝撃性および耐熱性とを備えたブロー成形体が得られる。
【００１８】
またエチレン系重合体（Ｃ）は、ＡＳＴＭ Ｄ−１２３８に準拠し、１９０℃、２．１６ｋｇ荷重下で測定したＭＦＲが、０．１〜５０（ｇ／１０分）、好ましくは０．３〜３０（ｇ／１０分）の範囲にある。ＭＦＲがこの範囲内にあると、成形性に優れ良好なブロー成形体を得ることができる。
【００１９】
上記エチレン系重合体の製造法については特に制限はないが、ラジカル重合触媒、フィリップス触媒、チーグラー・ナッタ触媒、あるいはメタロセン触媒を用いて、エチレンの単独重合またはエチレンとα−オレフィンとを共重合することによって製造することができる。より好ましいエチレン系重合体（Ｃ）としては、メタロセン触媒を用いてエチレンとα−オレフィンとを共重合することによって得られるエチレン・α−オレフィン共重合体である。
【００２０】
樹脂組成物
本発明の樹脂組成物は、プロピレン系重合体（Ａ）とエチレン・α−オレフィンランダム共重合体（Ｂ）およびエチレン系重合体（Ｃ）からなり、その混合割合は、（Ａ）が６０〜９８、好ましくは７０〜９７重量％、（Ｂ）が１〜２０、好ましくは１〜１５重量％、（Ｃ）が１〜２０、好ましくは１〜１５重量％の範囲にある。ここで、（Ａ）、（Ｂ）および（Ｃ）の合計量は１００重量％である。各成分の割合がこの範囲内にあると、その組成物から得られるブロー成形体は、透明性、耐衝撃性、剛性および耐熱性に優れており、実用上好適な容器が得られる。
【００２１】
本発明の樹脂組成物の特徴として、ある特定の性質を持つエチレン・α−オレフィンランダム共重合体とエチレン系重合体とを、樹脂組成物の構成成分として使用することにある。前記のようなエチレン・α−オレフィンランダム共重合体とエチレン系重合体とを併用することで、透明性が良好で、耐衝撃性、剛性および耐熱性にも優れた容器となる。
【００２２】
本発明の樹脂組成物には、結晶核剤を含んでいることが好ましい。そうすることで、透明性、耐衝撃性、および剛性がさらに優れる。
【００２３】
結晶核剤としては、ポリプロピレン用に知られている種々の結晶核剤が特に制限されることなく用いられるが、中でも芳香族リン酸エステル塩、ジベンジリデンソルビトール類などの核剤が好ましい。芳香族リン酸エステル塩としては例えば、ナトリウム-2,2'-メチレン-ビス（4,6-ジ-t-ブチルフェニル) フォスフェート、ナトリウム-2,2'-エチリデン-ビス（4,6-ジ-t-ブチルフェニル)フォスフェート、リチウム-2,2'-メチレン-ビス-（4,6-ジ-t-ブチルフェニル)フォスフェート、リチウム-2,2'-エチリデン-ビス（4,6-ジ-t-ブチルフェニル)フォスフェート、ナトリウム-2,2'-エチリデン-ビス（4-i-プロピル-6-t-ブチルフェニル) フォスフェート、リチウム-2,2'-メチレン-ビス（4-メチル-6-t-ブチルフェニル) フォスフェート、リチウム-2,2'-メチレン-ビス（4-エチル-6-t-ブチルフェニル) フォスフェート、カルシウム-ビス［2,2'-チオビス（4-メチル-6-t-ブチルフェニル) フォスフェート] 、カルシウム-ビス［2,2'-チオビス（4-エチル-6-t-ブチルフェニル) フォスフェート] 、カルシウム-ビス［2,2'-チオビス-（4,6-ジ-t-ブチルフェニル) フォスフェート] 、マグネシウム-ビス［2,2'-チオビス（4,6-ジ-t-ブチルフェニル） フォスフェート］ 、マグネシウム-ビス［2,2'-チオビス-（4-t-オクチルフェニル） フォスフェート］、ナトリウム-2,2'-ブチリデン-ビス（4,6-ジ-メチルフェニル） フォスフェート、ナトリウム-2,2'-ブチリデン-ビス（4,6-ジ-t-ブチルフェニル） フォスフェート、ナトリウム-2,2'-t-オクチルメチレン-ビス（4,6-ジ-メチルフェニル） フォスフェート、ナトリウム-2,2'-t-オクチルメチレン-ビス（4,6-ジ-t- ブチルフェニル） フォスフェート、カルシウム- ビス-（2,2'-メチレン-ビス（4,6-ジ-t-ブチルフェニル）フォスフェート） 、マグネシウム-ビス［2,2'-メチレン-ビス（4,6-ジ-t-ブチルフェニル） フォスフェート］、バリウム-ビス［2,2'-メチレン-ビス（4,6-ジ-t-ブチルフェニル） フォスフェート］、ナトリウム-2,2'-メチレン-ビス（4-メチル-6-t-ブチルフェニル） フォスフェート、ナトリウム-2,2'-メチレン-ビス（4-エチル-6-t-ブチルフェニル） フォスフェート、ナトリウム（4,4'-ジメチル-5,6'-ジ-t-ブチル-2,2'-ビフェニル） フォスフェート、カルシウム-ビス［（4,4'-ジメチル-6,6'-ジ-t-ブチル-2,2'-ビフェニル） フォスフェート］ 、ナトリウム-2,2'-エチリデン-ビス（4-m-ブチル-6-t-ブチルフェニル） フォスフェート、ナトリウム-2,2'-メチレン-ビス（4,6-ジ-メチルフェニル） フォスフェート、ナトリウム-2,2'-メチレン-ビス（4,6-ジ-エチルフェニル） フォスフェート、カリウム-2,2'-エチリデン-ビス（4,6-ジ-t-ブチルフェニル） フォスフェート、カルシウム-ビス［2,2'-エチリデン-ビス（4,6-ジ-t-ブチルフェニル） フオスフェート］ 、マグネシウム-ビス［2,2'-エチリデン-ビス（4,6-ジ-t-ブチルフェニル） フォスフェート］ 、バリウム-ビス［2,2'-エチリデン-ビス（4,6-ジ-t-ブチルフェニル） フォスフェート］ 、アルミニウム-トリス［2,2'-メチレン-ビス（4,6-ジ-t-ブチルフェル）フォスフェート］およびアルミニウム-トリス［2,2'-エチリデン-ビス（4,6-ジ-t-ブチルフェニル） フォスフェート］、ナトリウム-ビス（4-t-ブチルフェニル）フォスフェート、ナトリウム-ビス（4-メチルフェニル）フォスフェート、ナトリウム-ビス（4-エチルフェニル）フォスフェート、ナトリウム-ビス（4-i-プロピル���ェニル）フォスフェート、ナトリウム-ビス（4-t-オクチルフェニル）フォスフェート、カリウム-ビス（4-t-ブチルフェニル）フォスフェート、カルシウム-ビス（4-t-ブチルフェニル）フォスフェート、マグネシウム-ビス（4-t-ブチルフェニル）フォスフェート、リチウム-ビス（4-t-ブチルフェニル）フォスフェート、アルミニウム-ビス（4-t-ブチルフェニル）フォスフェートや、商品名アデカスタブＮＡ−２１およびこれらの組合せを例示することができる。これらのうちではナトリウム-2,2'-メチレン-ビス（4,6-ジ-t-ブチルフェニル）フォスフェート、ナトリウム-ビス（4-t-ブチルフェニル）フォスフェート、アデカスタブＮＡ−２１が好ましい。
【００２４】
ジベンジリデンソルビトール類としては例えば、1,3,2,4-ジベンジリデンソルビトール、1,3-ベンジリデン-2,4-p-メチルベンジリデンソルビトール、1,3-ベンジリデン-2,4-p-エチルベンジリデンソルビトール、1,3-p-メチルベンジリデン-2,4-ベンジリデンソルビトール、1,3-p-エチルベンジリデン-2,4-ベンジリデンソルビトール、1,3-p-メチルベンジリデン-2,4-p-エチルベンジリデンソルビトール、1,3-p-エチルベンジリデン-2,4-p-メチルベンジリデンソルビトール、1,3,2,4-ジ（p-メチルベンジリデン）ソルビトール、1,3,2,4-ジ（p-エチルベンジリデン）ソルビトール、1,3,2,4-ジ（p-n-プロピルベンジリデン）ソルビトール、1,3,2,4-ジ（p-i-プロピルベンジリデン）ソルビトール、1,3,2,4-ジ（p-n-ブチルベンジリデン）ソルビトール、1,3,2,4-ジ（p-s-ブチルベンジリデン）ソルビトール、1,3,2,4-ジ（p-t-ブチルベンジリデン）ソルビトール、1,3,2,4-ジ（2',4'-ジメチルベンジリデン）ソルビトール、1,3,2,4-ジ（p-メトキシベンジリデン）ソルビトール、1,3,2,4-ジ（p-エトキシベンジリデン）ソルビトール、1,3-ベンジリデン-2-4-p-クロルベンジリデンソルビトール、1,3-p-クロルベンジリデン-2,4-ベンジリデンソルビトール、1,3-p-クロルベンジリデン-2,4-p-メチルベンジリデンソルビトール、1,3-p-クロルベンジリデン-2,4-p-エチルベンジリデンソルビトール、1,3-p-メチルベンジリデン-2,4-p-クロルベンジリデンソルビトール、1,3-p-エチルベンジリデン-2,4-p-クロルベンジリデンソルビトールおよび1,3,2,4-ジ（p-クロルベンジリデン）ソルビトールおよびこれらの組合せを例示することができる。これらのうちでは、1,3,2,4-ジベンジリデンソルビトール、1,3,2,4-ジ（p-メチルベンジリデン）ソルビトール、1,3,2,4-ジ（p-エチルベンジリデン）ソルビトール、1,3-p-クロルベンジリデン-2,4-p-メチルベンジリデンソルビトール、1,3,2,4-ジ（p-クロルベンジリデン）ソルビトールおよびこれらの組合せが好ましい。
【００２５】
結晶核剤の添加量としては前記プロピレン系重合体（Ａ）とエチレン・α−オレフィンランダム共重合体（Ｂ）およびエチレン系重合体（Ｃ）からなる樹脂組成物１００重量部に対し、通常０．０１〜２重量部、好ましくは０．０２〜１重量部、さらに好ましくは０．０３〜０．５重量部である。
【００２６】
本発明においては、本発明の樹脂組成物としての性能を損なわない範囲で、必要に応じて酸化防止剤、耐熱安定剤、耐候安定剤、スリップ剤、アンチブロッキング剤の添加物を含んでいてもよい。
【００２７】
また、前記各成分および必要に応じて各種添加剤を、例えばヘンシェルミキサー、バンバリーミキサー、タンブラーミキサー等の混合機でブレンドした後、一軸ないしは二軸の押出機を用いてペレット状として後述のブロー成形に使用することも可能であるが、前記成分をブレンドした状態でブロー成形機に供することも可能である。
【００２８】
ブロー成形体
本発明の樹脂組成物からブロー成形することによって、ブロー成形体を製造することができる。ブロー成形法としてはポリプロピレンに採用される従来公知の成形法であれば、制限なく利用できる。具体的には、単層ブロー、多層ブローの他、射出延伸ブロー成形も採用することができる。
【００２９】
本発明のブロー成形体を多層ブロー成形体とし、食品や医療品等の容器として使用する場合、内容物の保護を目的に、酸素等に対するバリヤー性に優れたエチレン−ビニルアルコール共重合体、ポリアミド等と積層することができる。この際、不飽和カルボン酸グラフトポリオレフィンのような変性ポリオレフィンを接着性樹脂として用いると、隣接層を強固に接合することができる。
【００３０】
次に実施例によって本発明を説明するが、本発明はこれに限定されるものではない。
［実施例１］
（樹脂組成物の製造）
スクリュー径４０ｍｍφの単軸押出機に、プロピレン−エチレンランダム共重合体（融点１４０℃、ＭＦＲ（２３０℃）１．５ｇ／１０分）８５重量％、エチレン・１−ブテン共重合体（密度０．８８５ｇ／ｃｍ３、ＭＦＲ（１９０℃）２．０ｇ／１０分、１−ブテン含量１１モル％、融点６６℃）７．５重量％、エチレン・１−ヘキセン共重合体（密度０．９１３ｇ／ｃｍ３、ＭＦＲ（１９０℃）３．６ｇ／１０分）７．５重量％、およびこれら樹脂合計１００重量部に対しアデカスタブＮＡ−２１を０．２重量部を導入し、２３０℃で造粒することにより樹脂組成物を得た。得られた樹脂組成物を使用し、２００℃で熱プレスすることにより、厚み３ｍｍのシートを得た。得られたシートの物性を表−１に示す。
（ブロー成形体の製造）
スクリュー径５０ｍｍφの押出機を兼ね備えた単層ブロー成形機に、上記得られた樹脂組成物を使用して、パリソン温度１９０℃、金型温度２５℃内容積５００ｍｌ、目付け量３０ｇのブロー成形体を得た。得られた成形体の評価結果を表１に示す。
【００３１】
引張試験  ：  ＪＩＳ  Ｋ７１１３−２に準拠して測定した。
【００３２】
ヘイズ：ＡＳＴＭ  Ｄ１００３に準じて測定した。
【００３３】
アイゾット衝撃強度：ＡＳＴＭ  Ｄ２５６に準じて測定した。
【００３４】
耐熱性：成形体サンプルを８５℃のオーブン中に１０分間入れ、オーブンから
取り出した直後の白濁具合を観察し、白濁のないものを○、白濁が
著しいものを×とした。
［比較例１、２］
表−1記載樹脂組成物を使用とした以外は、実施例１と同様にしてブロー成形体の評価を行った。結果を表１に示す。
［実施例２］
表−1記載樹脂組成物を使用とした以外は、実施例１と同様にしてブロー成形体の評価を行った。結果を表１に示す。
【００３５】
【表１】
2005232337.tif 000002
【００３６】
ＰＰ−１：プロピレン−エチレンランダム共重合体
融点１４０℃、ＭＦＲ（２３０℃）１．５ｇ／１０分
ＰＰ−２：プロピレン−エチレンランダム共重合体
融点１４２℃、ＭＦＲ（２３０℃）０．５ｇ／１０分
ＥＢＲ−１：エチレン・１−ブテン共重合体
密度０．８８５ｇ／ｃｍ３、
ＭＦＲ（１９０℃）２．０ｇ／１０分、
１−ブテン含量１１モル％、
融点６６℃
ＥＢＲ−２：エチレン・１−ブテン共重合体
密度０．８８５ｇ／ｃｍ３、
ＭＦＲ（１９０℃）０．５ｇ／１０分、
１−ブテン含量１１モル％、
融点６４℃
ＰＥ−１：エチレン・１−ヘキセン共重合体
密度０．９１３ｇ／ｃｍ３、ＭＦＲ（１９０℃）３．６ｇ／１０分、
ＰＥ−２：エチレン・１−ブテン共重合体
密度０．９１８ｇ／ｃｍ３、ＭＦＲ（１９０℃）１．０ｇ／１０分、
核剤―１：アデカスタブＮＡ−２１
核剤−２：1,3,2,4-ジ（p-メチルベンジリデン）ソルビトール
表１に示した結果から明らかなように、本発明のブロー成形体は、透明性、耐衝撃性、剛性および耐熱性に優れる。
【産業上の利用可能性】
【００３７】
本発明のブロー成形用樹脂組成物は、それから得られる成形体が透明性、耐衝撃性、剛性および耐熱性に優れており、食品充填用容器に好適に使用できる。